FR 2488598 A1 19820219 FR 8017930 A 19800813 La présente demande concerne des matériaux pour l'isolation ther- mique et phonique constitués par au moins une nappe de textiles chlorovinyliques. La fabrication des textiles chlorovinylique, ou chlorofibres, est bien connue; ils sont obtenus par filage à sec, humide de solutions dans un solvant ou mélange solvant ou extrusion de masse fondue de polymère, copolymère ou mélange de polymères à base de chlorure de vinyle éventuellement surchloré. C'est ainsi par exemple que l'on connait par les brevets fran- çais 913 9I4 et 9I3 919 la fabrication de chlorofibres par un procédé de filage à sec de solution de polyvinyle de chlorure dans le mélange solvant sulfure de carbone/acétone, par le brevet français l 959 178 la fabrication des chlorofibres à partir d'un mélange de solution de polychlorure de vinyle et de polychlorure de vinyle chloré, par les brevets français I 3I2 535 et I 345 068 la fabrication de chlorofibres par filage humide de solution de polychlorure de vinyle. Ces chlorofibres ont été utilisées pour de nombreuses applications textiles en habillement, ameublement, applications techniques, o leurs nombreuses caractéristiques d'insensibilité à l'eau, aux produits chimiques, à l'exposition aux intempéries, au froid, résistance au feu, au pourrissement, aux rongeurs, sont appréciées. La présente demande concerne un matériau pour l'isolation en chlorofibre. La présente invention concerne plus particulièrement un matériau pour l'isolation thermique et phonique en textile chlorovinylique, caractérisé en ce qu'il est constitué par au moins une nappe de chlorofibres frisées non étirées. La présente demande concerne aussi un procédé pour la fabrication des textiles chlorovinyliques utilisés dans ces nappes, caracté- risé en ce que le textile chlorovinylique non étiré est soumis à un traitement de texturation en présence d'un fluide chaud. Il est bien connu que pour être utilisés industriellement les textiles après filage ou extrusion sont soumis à une opération d'étirage ayant pour objet de leur conférer une résistance et un allongement à la rupture compatibles avec leur travaillabilité sur matériel textile. Or, on a trouvé que les textiles chlorovinyliques non étirés, récupérés directement après filage ou extrusion, frisés et trai- tés thermiquement, par un moyen de texturation pneumatique, par exemple,possédaient des propriétés de travaillabilité malgré la suppression de l'opération d'étirage. Le traitement de texturation pneumatique est effectué en air chaud ou vapeur, de préférence selon les procédés et avec les dispositifs tels que ceux faisant l'objet des brevets français No. 1289 491 et ses additions et le brevet français 2 052 161 de la demanderesse. De façon préférentielle, les textiles chlorovinyliques sont traités sous forme de câbles de filaments continus, les tuyères des dispo- sitifs objets des brevets sus-référencés étant de section ronde ou rectangulaire. Selon la largeur de la tuyère, s'il s'agit d'une tuyère à section rectangulaire, la nappe frisée obtenue peut être utilisée telle quelle, ou élargie. Dans le cas de tuyère de section ronde ou-de petite largeur de la section rectangulaire, on peut réunir plusieurs câbles frisés, ou bien le câble frisé est coupé pour être transformé en fibres qui sont alors cardées pour donner naissance à des nappes gonflantes de poids/m3 désiré. Il est aussi remarquable que des fibres non étirées et uniquement texturées- aient pu être traitées aisemment à la carde. Il a été par ailleurs trouvé que les propriétés d'isolation ther- mique et phonique de ces nappes étaient supérieures à celles de nappes de laine de verre habituellement utilisées pour de telles applications ainsi à conditions égales les nappes de laine de verre ont une conductibilité thermique de l'ordre de 0,041 K cal m/m2 h 'C à 240C, alors que la nappe en chlorofibres de la deman- deresse présente une conductibilité thermique comprise entre 0,030 et 0, 038, de préférence entre 0,033 et 0,036, pour une densité respective de 16 kg/m3 pour la laine de verre et de 20 à kg/m3 pour les.chlolofibres. Les nappes ainsi obtenues, utilisées telles quelles ou liées par liant, aiguilletage, résine, haute fréquence, fusion partielle, sont employées pour l'isolation thermique et/ou phonique dans les applications du bâtiment, en carosserie, dans l'habillement, etc.., seules ou en association d'autres matériaux souples tels que films plastiques aluminisés par exemple. L'exemple suivant illustre la présente demande sans la limiter. Exemple 1: - A l'aide du dispositif décrit dans le brevet français 1 289 491, on texture un câble en filaments de chlorure de polyvinyle pur non étirés de titre 6 600 dtex/900 brins,après traitement le titre vapeur du câble est de 10 100 dtex: condition de texturation: pression de 3,6 kg/cm3, vitesse d'alimentation du câble: 200 m/mn. On transforme ce câble par découpe en fibres de 60 mm de long qui sont ensuite cardées. On réalise deux types de nappes l'une de densité 20 kg/m3, l'autre de 40 kg/m3, la conductibilité thermique mesurée suivant la norme ASTM D 232670 est respectivement de 0,0367 K cal m/m2 h 'C à 24 C et de 0,033 K cal m/m2 h C, alors qu'une nappe de laine de verre de densité courante 16 kg/m3 présente une conductibilité de 0,041. La nappe de la présente demande est facile à poser, imputréscible, elle ne présente pas d'inconvénient de manipulation, elle est ininflammable par nature. R E V E N D I C A T I O N S 1. Matériau pour l'isolation thermique ou phonique à base de tex- tile chlorovinylique, caractérisé en ce qu'il est constitué par au moins une nappe de textile chlorovinylique frisé, non étiré. 2. Matériau selon la revendication 1, caractérisé en ce que le textile chlorovinylique est sous forme de câbles de filaments continus. 3. Matériau selon la revendication 1, caractérisé en ce que le textile chlorovinylique est sous forme de fibres. 4. Procédé pour la fabrication des textiles chlorovinyliques, utilisé pour la fabrication du matériau de la revendication 1, caractérisé en ce qu'au moins un câble de filaments continus, de textiles chlorovinylique non étirés, est texturé en présence d'un fluide chaud, et éventuellement transformé en fibres par coupe.